СПОСОБ ДЕЗАКТИВАЦИИ РУД, РУДНЫХ И ТЕХНОГЕННЫХ КОНЦЕНТРАТОВ

1. Способ дезактивации рудных и техногенных концентратов, включающий обработку рудных и техногенных концентратов раствором выщелачивателя с получением пульпы, состоящей из твердой и жидкой фаз, отделение фильтрацией жидкой фазы от твердой, состоящей из нерастворимых остатков концентрата, с последующим селективным извлечением радионуклидов из жидкой фазы обработкой дезактивирующими реагентами, отличающийся тем, что в качестве выщелачивателя используют гидроксид натрия с концентрацией 30-45 мас.% при соотношении Т:Ж=1:10 при температуре 120-130°С при давлении 5-10 атм в течение 1-1,5 ч, при этом селективное извлечение радионуклидов из жидкой фазы проводят в три этапа, состоящих из стадии дезактивации I, включающей оксалатный метод, стадии дезактивации II, включающей метод соосаждения, и стадии дезактивации III, включающей метод ионного обмена.
2. Способ по п. 1, отличающийся тем, что при проведении дезактивации рудного концентрата монацитового сырья, содержащего в основном Се, La, Th, Са, в качестве выщелачивателя используют гидроксид натрия с концентрацией 30-45 мас.% при соотношении Т:Ж=1:10, температуре 120-130°С и давлении 5-10 атм в течение 1-1,5 ч для выделения радионуклидов на стадии дезактивации I, включающей оксалатный метод,  проводят осаждение путем добавления 10% водного раствора щавелевой кислоты, взятой в избытке 25-50% при перемешивании при температуре 80°С и pH в пределах от 0,4 до 3.
3. Способ по п. 1, отличающийся тем, что проводят дезактивацию техногенного концентрата добычи циркон-ильметиновых руд, содержащих в основном Се, La, Са, Th, в качестве выщелачивателя используют гидроксид натрия с концентрацией 30-45 мас.% при соотношении Т:Ж=1:10, температуре 120-130°С и давлении 5-10 атм в течение 1-1,5 ч для выделения радионуклидов на стадии дезактивации I, включающей оксалатный метод,  проводят осаждение путем добавления 10% водного раствора щавелевой кислоты, взятой в избытке 25-50% при перемешивании при температуре 80°С и pH в пределах от 0,4 до 3.